(57)【要約】【課題】水を有効に活用して所定品質のコンクリート構造物を製造することができるコンクリート構造物の製造方法を提供する。【解決手段】  コンクリート構造物の製造方法は、コンクリート打設用の型枠３０を設置する設置工程と、型枠３０の内面に養生シート１０が貼付された状態でコンクリートの打設を行う打設工程と、コンクリートＣの打設後に型枠３０を脱型する脱型工程とを備えている。そして、この打設工程で用いられる養生シート１０のコンクリート側の接触面の水との接触角を５０度以上としている。これにより、ブリージング水の発生が抑制される。【選択図】図４
2014185506.tif 000002
【特許請求の範囲】
【請求項１】
コンクリート打設用の型枠を設置する型枠設置工程と、
前記型枠の内面に養生シートが貼付された状態でコンクリートの打設を行う打設工程と、
前記コンクリートの打設後に前記型枠を脱型する脱型工程と、を備え、
前記打設工程で用いられる前記養生シートの前記コンクリート側の接触面の水との接触角が５０度以上であることを特徴とする、コンクリート構造物の製造方法。
【請求項２】
前記型枠設置工程の前に前記型枠内に予め養生シートを貼付する養生シート貼付工程を、更に備えることを特徴とする請求項１に記載のコンクリート構造物の製造方法。
【請求項３】
前記脱型工程の後に、前記養生シートを前記コンクリート構造物の貼付面に残置させて、前記コンクリート構造物を所定期間養生する養生工程を、更に備えることを特徴とする請求項１又は２に記載のコンクリート構造物の製造方法。
【請求項４】
前記養生工程における前記所定期間が、前記型枠の脱型後、３０日以上であることを特徴とする請求項３に記載のコンクリート構造物の製造方法。
【請求項５】
前記養生工程における前記所定期間が、前記型枠の脱型後、９０日以上であることを特徴とする請求項３に記載のコンクリート構造物の製造方法。
【請求項６】
前記打設工程で用いられる前記養生シートの前記接触面の水との接触角が６９度以上であることを特徴とする請求項１〜５の何れか一項に記載のコンクリート構造物の製造方法。
【請求項７】
前記打設工程で用いられる前記養生シートの前記接触面の水との接触角が８０度以上であることを特徴とする請求項６に記載のコンクリート構造物の製造方法。
【請求項８】
前記打設工程で用いられる前記養生シートの前記接触面の水との接触角が９０度以上であることを特徴とする請求項７に記載のコンクリート構造物の製造方法。
【請求項９】
前記打設工程で用いられる前記養生シートは、ポリプロピレン、ポリエチレンテレフタラート、ポリ塩化ビニリデン、又は、ポリ塩化ビニルから構成されるシートであることを特徴とする請求項１〜８の何れか一項に記載のコンクリート構造物の製造方法。
【請求項１０】
前記打設工程で用いられる前記養生シートの厚みが０．１ｍｍ以上であることを特徴とする請求項１〜９の何れか一項に記載のコンクリート構造物の製造方法。
【請求項１１】
所定の鉄筋を配筋する配筋工程を更に備え、前記コンクリート構造物として鉄筋コンクリート構造物を製造することを特徴とする請求項１〜１０の何れか一項に記載のコンクリート構造物の製造方法。
【請求項１２】
前記型枠設置工程において前記型枠を設置する際、前記型枠の境界部において前記型枠の内面に貼付された前記養生シートの端が前記型枠から略直角になるように折り返されており、
前記打設工程では、前記折り返されている突出部がコンクリート打設時に前記コンクリート中に埋入されることにより前記養生シートが固定され、前記折り返された前記養生シート同士が所定の間隔を空けていることを特徴とする請求項１〜１１の何れか一項に記載のコンクリート構造物の製造方法。
【請求項１３】
前記所定の間隔を空けて配置される前記養生シート間に露出するコンクリート表面を、前記型枠の脱型後にテープ部材で覆うことを特徴とする請求項１２に記載のコンクリート構造物の製造方法。
【請求項１４】
前記型枠設置工程では、勾配が少なくとも１％以上になるように前記コンクリート打設用の型枠を設置し、
前記打設工程では、前記型枠の内面に前記養生シートが貼付された状態で勾配を有する部分のコンクリートの打設を行うことを特徴とする、請求項１〜１３の何れか一項に記載のコンクリート構造物の製造方法。
【請求項１５】
前記打設工程では、前記養生シートと前記型枠との間に断熱材が配置された状態でコンクリートの打設を行い、
前記脱型工程では、前記断熱材を残置したまま前記型枠を脱型することを特徴とする請求項１〜１４の何れか一項に記載のコンクリート構造物の製造方法。
【請求項１６】
前記断熱材は、表面熱伝達率が８Ｗ／ｍ２℃以下であることを特徴とする請求項１５に記載のコンクリート構造物の製造方法。
【請求項１７】
前記打設工程では、前記養生シートのコンクリート打設側の面に、表面改質剤、収縮低減剤、吸水防止剤、及び剥離剤の少なくとも１つを塗布してコンクリートの打設を行うことを特徴とする請求項１〜１６の何れか一項に記載のコンクリート構造物の製造方法。
【請求項１８】
コンクリート構造物の製造方法において、
コンクリートの打設を行う際に養生シートがコンクリート面を覆うように打設を行い、前記養生シートの前記コンクリート側の接触面の水との接触角が５０度以上であることを特徴とする、コンクリート構造物の製造方法。
【請求項１９】
コンクリート打設用の型枠の内面に貼付されてコンクリートの養生に用いられる養生シートであって、前記コンクリート側の接触面の水との接触角が５０度以上であることを特徴とする、コンクリート養生シート。
【請求項２０】
前記接触面の水との接触角が６９度以上であることを特徴とする請求項１９に記載のコンクリート養生シート。
【請求項２１】
前記接触面の水との接触角が８０度以上であることを特徴とする請求項２０に記載のコンクリート養生シート。
【請求項２２】
前記接触面の水との接触角が９０度以上であることを特徴とする請求項２１に記載のコンクリート養生シート。
【請求項２３】
ポリプロピレン、ポリエチレンテレフタラート、ポリ塩化ビニリデン、又は、ポリ塩化ビニルから構成されることを特徴とする請求項１９〜２２の何れか一項に記載のコンクリート養生シート。
【請求項２４】
シートの厚みが０．１ｍｍ以上であることを特徴とする請求項１９〜２３の何れか一項に記載のコンクリート養生シート。
【請求項２５】
シート本体の端に配置される針状又はシート状の複数の突起部を更に備え、前記複数の突起部は前記シート本体の面に対して略直交するように所定の間隔で配置されていることを特徴とする請求項１９〜２４の何れか一項に記載のコンクリート養生シート。
【請求項２６】
前記複数の突起部は、前記シート本体と同一材料からなり、一体成形されていることを特徴とする請求項２５に記載のコンクリート養生シート。
【発明の詳細な説明】
【技術分野】
【０００１】
本発明は、コンクリート構造物の製造方法及びコンクリート養生シートに関するものである。
【背景技術】
【０００２】
コンクリート構造物を製造するには、所定位置に設置した型枠内にコンクリートを打設し、ある程度凝結が進んで硬化した後に型枠を脱型し、型枠が脱型されたコンクリート表面に養生シートを所定期間貼付して水和反応が進むようコンクリートの湿潤養生を行うことが一般的である。ところで、打設に用いられるコンクリートは、型枠内の隅々まで充填できるよう流動性を高められており、セメントの当初の硬化に必要な量以上の余剰な水を含んでいる。そのため、コンクリート打設後に、これら余剰な水がブリージング水としてコンクリート表面に集まってしまい、コンクリート表面の強度不足を生じさせたり、コンクリート表面に気泡（あばた）を形成してしまうことがあった。
【０００３】
そこで、例えば、特許文献１では、打設後に発生するブリージング水を外部に排出できるように多数の細孔を穿孔したシートを用いることが提案されている。一方、ある程度凝結が進んで硬化した脱型後のコンクリートは、セメントと水との水和反応を促進させるためその表面が湿潤状態である必要があり、打設直後とは逆にコンクリート表面に養生水を供給すると共に、穿孔されていないシート又は不織布などを用いてコンクリート表面を覆うといったことが行われていた（例えば特許文献２，３参照）。
【先行技術文献】
【特許文献】
【０００４】
【特許文献１】特開平０３−９９８０５号公報
【特許文献２】特開平０７−１０２７６３号公報
【特許文献３】特開２０１０−２４７８５号公報
【発明の概要】
【発明が解決しようとする課題】
【０００５】
ところで、セメントの水和反応に必要とされる水は、セメント重量の約４０％であり、約２５％がセメントと化学的に結合し、１５％はゲル水としてセメントなどに吸着されているとされている。一方、一般的なコンクリートの水セメント比は４０〜５５％程度であり、コンクリート自身は、セメントの水和反応に最低限必要な水量を当初から有しているといえる。しかしながら、上述したように、セメントの当初の硬化段階では、ブリージング水の発生を低減するため余剰水をできるだけ外部に排出する必要がある一方、セメントの水和反応が進む段階では、別途、養生水を供給する必要があり、所定の圧縮強度や耐久性を発現するには、水を必要以上に使用せざるを得なかった。
【０００６】
そこで、本発明の課題は、水を有効に活用して所定品質のコンクリート構造物を製造することができるコンクリート構造物の製造方法および当該製造方法に用いられる養生シートを提供することを目的とする。
【課題を解決するための手段】
【０００７】
上記課題を解決するため、本発明者らは鋭意研究を重ねる過程で、セメントの水和反応に必要とされる最低限の水をコンクリートが当初から有しており、ブリージング水の発生を抑制しつつコンクリートを硬化させることができれば、型枠脱型後もコンクリート内に水和反応に必要な量の水を残存させることができるのではないかという点に着目した。そして、本発明者らは、更に検討を進め、所定の接触角を有する養生シートをコンクリート打設時にコンクリート表面を覆うようにしておくとブリージング水の発生を効果的に抑制できるとの知見を得て、本発明を完成するに至った。
【０００８】
即ち、上記課題を解決するため、本発明に係るコンクリート構造物の製造方法は、コンクリート打設用の型枠を設置する型枠設置工程と、型枠内面に養生シートが貼付された状態でコンクリートの打設を行う打設工程と、コンクリートの打設後に型枠を脱型する脱型工程とを備え、養生シートのコンクリート側の接触面の水との接触角が５０度以上であることを特徴としている。
【０００９】
本発明に係るコンクリート構造物の製造方法では、水との接触角が５０度以上の養生シートを打設時に用いている。この場合、打設後にコンクリートが硬化する際、通常発生するブリージング水の発生を効果的に抑制することができる。このようにブリージング水の発生が抑制されるのは、コンクリート表面を覆っている養生シートのシート面（接触面）の接触角（濡れ角とも言う）が大きいと、コンクリート内に含まれていてその表面から外に出ようとする水や当該水中に存在する空気がシート接触面においてコンクリート内部に押し戻される作用が働き、その結果、水及びその内部の空気がコンクリート内に残存したまま硬化が進むためと考えられる。
【００１０】
そして、本発明によれば、このようにしてブリージング水の発生が抑制されるため、脱型後の水和反応に必要な水をコンクリートが含有していることになり、コンクリート養生の際に外部から養生水を供給することなく又は養生水をそれほど用いることなく、所定の圧縮強度や耐久性などの品質を発現できるコンクリート構造物を製造することができる。また、コンクリート表面に空気が集まることが抑制されるため、表面組織が密実となり、またかぶりの一部が欠損するといったことも防止できるので、圧縮強度や耐久性などの品質を従来よりも向上させることができる。また、本発明に係るコンクリート構造物の製造方法は、型枠設置工程の前に型枠内に予め養生シートを貼付する養生シート貼付工程を更に備えることが好ましいが、設置された型枠に養生シートを貼付してもよい。
【００１１】
また、本発明に係るコンクリート構造物の製造方法では、上述したように、脱型前においてコンクリート内の空気が表面に集まることが抑制されるため、コンクリート表面の気泡（あばた）の発生を抑え、これにより、外観の良い美しいコンクリート構造物を製造することも可能である。上述した養生シートは、コンクリートからの剥離が容易であるため、従来のように型枠とコンクリートを付着させないため、剥離剤を型枠内面に塗布する必要がなく、剥離剤によるコンクリート表面の汚れやシミの発生も防止できる。
【００１２】
また、上記コンクリート構造物の製造方法は、脱型工程の後に、養生シートをコンクリート構造物の貼付面に残置させて、コンクリート構造物を所定期間養生する養生工程を、更に備えていることが好ましい。このようなシートを用いることにより、型枠脱型後も長期にわたり、コンクリートを湿潤養生させることができる。なお、養生工程における所定期間が、型枠の脱型後、３０日以上であってよいし、９０日以上であってもよい。更に、本発明に係る製造方法であれば、かかる養生シートを型枠の脱型後１年程度そのままにして、長期の養生を行うことも可能である。
【００１３】
また、上記コンクリート構造物の製造方法において、打設工程で用いられる養生シートの接触面の水との接触角が６９度以上であることがより好ましく、養生シートの接触面の水との接触角が８０度以上であることが更に好ましく、養生シートの接触面の水との接触角が９０度以上であることがより一層好ましい。養生シートの接触面の水との接触角を高めることにより、コンクリート内に含まれていて表面から出ようとする水や当該水中に存在する空気がシート接触面においてコンクリート内部に押し戻される作用が強く働くため、水和反応に必要な水が十分に内包されることになり、製造されるコンクリート構造物の圧縮強度や耐久性といった品質をより一層高めることができる。
【００１４】
上記コンクリート構造物の製造方法において、打設工程で用いられる養生シートは、例えば、ポリプロピレン、ナイロン、ナイロン６、ペルフルオロアルコキシフッ素樹脂、四フッ化エチレン・六フッ化プロピレン共重合体、エチレン・四フッ化エチレン共重合体、ポリエチレンテレフタラート（ＰＥＴ）、ポリ塩化ビニル、ポリ酢酸ビニル、ポリ塩化ビニリデン、ポリオレフィンなどの高分子化合物から構成されるシートを用いることができる。中でも、ポリプロピレン、ポリエチレンテレフタラート、ポリ塩化ビニリデン、又は、ポリ塩化ビニルから構成されるシートを用いることで、より安価な養生シートを提供することができ、脱型後もコンクリート表面上に残置させることでコンクリートの養生期間を容易に長くすることができる。
【００１５】
また、上記コンクリート構造物の製造方法において、打設工程で用いられる養生シートの厚みが０．１ｍｍ以上であってもよい。この場合、養生シートにシワが発生しにくくなり、製造されるコンクリート構造物の外観をより一層綺麗なものとすることができる。
【００１６】
また、上記コンクリート構造物の製造方法において、打設工程で用いられる養生シートの水蒸気透過性が１０ｇ／ｍ２・２４ｈ以下であってもよく、更に、養生シートの水蒸気透過性が５ｇ／ｍ２・２４ｈ以下であってもよい。この場合、水和反応に必要な水の外部への透過を更に抑えることが可能となる。また、上記コンクリート構造物の製造方法において、打設工程で用いられる養生シートの二酸化炭素透過性が１０万ｃｃ／ｍ２・２４ｈ・ａｔｍ以下であってもよく、更に、養生シートの二酸化炭素透過性が５万ｃｃ／ｍ２・２４ｈ・ａｔｍ以下であってもよい。この場合、養生中のコンクリート表面への二酸化炭素の浸入を抑制して、コンクリート表面の中性化を抑えることが可能となる。
【００１７】
また，上記コンクリート構造物の製造方法において、打設工程で用いられる養生シートのアルカリおよび水に対する耐久性は、ｐＨ１２の水酸化ナトリウム（NaOH）水溶液に２４時間浸漬した場合の長さ変化率で３％以下であってもよく、更に、長さ変化率が１％以下であってもよい。この場合、コンクリートの打込み後にシートによれなどが生じることなく，平滑なコンクリート表面を構築することが可能となる。
【００１８】
また、上記コンクリート構造物の製造方法は、所定の鉄筋を配筋する配筋工程を更に備え、コンクリート構造物として鉄筋コンクリート構造物を製造してもよい。本発明に係る製造方法によれば、コンクリート表面に発生する気泡が抑制されるため、かぶり厚を十分にとることができ、製造される鉄筋コンクリート構造物における鉄筋の錆をより一層効果的に防止することができる。また、従来の手法に比べ、かぶり厚を確実且つ十分にとることができるため、従来よりも設計上のかぶり厚を薄くすることが可能であり、これにより、従来の強度を維持しつつ、コンクリート構造物に用いるコンクリートの量を減らすことも可能である。
【００１９】
また、上記コンクリート構造物の製造方法において、打設工程に用いられるコンクリートの設計基準強度に制約はなく、全ての強度域のコンクリートにおいて上記効果を奏するが、例えば、コンクリートの設計基準強度が１８Ｎ／ｍｍ２以上３３Ｎ／ｍｍ２以下であってもよい。本発明によれば、養生期間を長くとることが容易にできるため、いわゆる高強度コンクリートを用いず、費用を抑えた一般的なコンクリートを用いて、従来以上の圧縮強度や耐久性を有するコンクリート構造物を製造することができる。
【００２０】
また、上記コンクリート構造物の製造方法において、設置工程において型枠を設置する際、型枠の境界部において型枠の内面に貼付された養生シートの端が型枠から略直角になるように折り返されており、打設工程では、折り返された突出部がコンクリート打設時にコンクリート中に埋入されることにより養生シートがコンクリートに固定され、折り返された養生シート同士が所定の間隔を空けているようにしてもよい。この場合、型枠の境界付近において養生シートの端部を容易に固定できるため、養生シートや型枠の施工を容易にすることができる。なお、この場合において、所定の間隔を空けて配置される養生シート間に露出する型枠境界部のコンクリート表面については、型枠の脱型後にテープ部材で覆うようにすることで、コンクリートからの水分の逸散を抑制して、より確実な養生を行うことができる。
【００２１】
また、上記コンクリート構造物の製造方法において、型枠設置工程では、勾配が少なくとも１％以上になるようにコンクリート打設用の型枠を設置し、打設工程では、型枠の内面に養生シートが貼付された状態で勾配を有する部分のコンクリートの打設を行ってもよい。コンクリート構造物における勾配部分を形成する際、コンクリート打設時にコンクリート中の空気が排出されづらく表面気泡が発生しやすいことが一般的であるが、上記方法によれば、接触角の高い養生シートを勾配部分形成用の型枠に貼り付けることで、表面部への気泡の到達を抑制し表面気泡の発生を低減することができる。
【００２２】
また、上記コンクリート構造物の製造方法において、打設工程では、養生シートと型枠との間に断熱材が配置された状態でコンクリートの打設を行い、脱型工程では、養生シート側に断熱材を残置したまま型枠を脱型するようにしてもよい。この場合、断熱性型枠を使用した場合に比べて早期脱型が可能になり、また脱型後に断熱材を別途貼り付ける場合に比べて断熱材貼り付けまでの間の急冷を予防することができる。その結果、この方法によれば、早期脱型を可能にしつつコンクリートの温度ひび割れ等を防止することができる。なお、ここで用いる断熱材は、例えば表面熱伝達率が８Ｗ／ｍ２℃以下であることが好ましい。
【００２３】
また、上記コンクリート構造物の製造方法において、打設工程では、養生シートのコンクリート打設側の面に、表面改質剤、収縮低減剤、吸水防止剤、及び剥離剤の少なくとも１つを塗布してコンクリートの打設を行ってもよい。この場合、表面の平滑化や保湿化だけでなく、塗布した剤による追加効果をコンクリート構造物に容易に付与することができる。例えば、ケイ酸アルカリ又はセメント系化合物で構成された表面改質剤を用いた場合、コンクリート表面にシリカゲル又はＣ−Ｓ−Ｈ（カルシウム・シリケート水和物）を生成して、コンクリート組織を緻密化することができる。また、アルコール系化合物で構成された収縮低減剤を用いた場合、界面活性剤の作用により、コンクリートの細孔空隙に発生する負圧を抑制して乾燥収縮などを低減することができる。また、シラン系化合物で構成された吸水防止剤を用いた場合、コンクリート表面に吸水防止層を形成することにより、凍害を抑制することができる。また、油性又は水性の剥離剤を用いた場合、コンクリートの肌離れ（離型のし易さ）がより一層向上し、より緻密なコンクリート表面とすることができる。なお、上述した剤の何れか１つを用いてもよいし、複数の剤を用いてもよい。
【００２４】
また、本発明に係るコンクリート構造物の製造方法は、コンクリートの打設を行う際に養生シートがコンクリート面を覆うように打設を行い、養生シートのコンクリート側の接触面の水との接触角が５０度以上であることを特徴としてもよい。この製造方法によっても、上記同様、打設後にコンクリートが硬化する際、通常発生するブリージング水の発生を効果的に抑制することができる。そのため、脱型後の水和反応に必要な水をコンクリートが含有していることになり、コンクリート養生の際に外部から養生水を供給することなく又は養生水をそれほど用いることなく、所定の圧縮強度や耐久性などの品質を発現できるコンクリート構造物を製造することができる。また、コンクリート表面に空気が集まることが抑制されるため、表面組織が密実となり、またかぶりの一部が欠損するといったことも防止できるので、圧縮強度や耐久性などの品質を従来よりも向上させることができる。
【００２５】
また、本発明は、コンクリート養生シートの発明として捉えることもできる。即ち、本発明に係るコンクリート養生シートは、コンクリート打設用の型枠の内面に貼付されてコンクリートの養生に用いられる養生シートであって、コンクリート側の接触面の水との接触角が５０度以上であることを特徴としている。
【００２６】
このような接触角の養生シートを用いることにより、コンクリートが硬化する際に通常発生するブリージング水の発生を抑制することができ、脱型後の水和反応に必要な水をコンクリートに含有させて、コンクリート養生の際に外部から養生水を供給することなく又は養生水をそれほど用いることなく、所定の圧縮強度や耐久性を発現できるコンクリート構造物を製造することができる。
【００２７】
また、上記養生シートにおいて、接触面の水との接触角が６９度以上であることがより好ましく、接触面の水との接触角が８０度以上であることが更に好ましく、接触面の水との接触角が９０度以上であることがより一層好ましい。養生シートの接触面の水との接触角を高めることにより、コンクリート内に含まれていて表面から出ようとする水や当該水中に存在する空気がシート接触面においてコンクリート内部に押し戻される作用が強く働くため、水和反応に必要な水が十分に内包されることになり、製造されるコンクリート構造物の圧縮強度や耐久性といった品質をより一層高めることができる。
【００２８】
また、上記養生シートは、ポリプロピレン、ポリエチレンテレフタラート、ポリ塩化ビニリデン、又は、ポリ塩化ビニルから構成されるシートであってもよい。この場合、より安価な養生シートを提供することができ脱型後もコンクリート表面上に残置させることでコンクリートの養生期間を容易に長くすることができる。
【００２９】
また、上記養生シートは、その厚みが０．１ｍｍ以上であってもよい。この場合、養生シートにシワが発生しにくくなり、製造されるコンクリート構造物の外観をより一層綺麗なものとすることができる。
【００３０】
また、上記養生シートは、その水蒸気透過性が１０ｇ／ｍ２・２４ｈ以下であってもよく、更に、水蒸気透過性が５ｇ／ｍ２・２４ｈ以下であってもよい。この場合、水和反応に必要な水の外部への透過を抑えることが可能となる。この場合、水和反応に必要な水の外部への透過を更に抑えることが可能となる。
【００３１】
また、上記養生シートは、その二酸化炭素透過性が１０万ｃｃ／ｍ２・２４ｈ・ａｔｍ以下であってもよく、更に、二酸化炭素透過性が５万ｃｃ／ｍ２・２４ｈ・ａｔｍ以下であってもよい。この場合、養生中のコンクリート表面への二酸化炭素の浸入を抑制して、コンクリート表面の中性化を抑えることが可能となる。
【００３２】
また、上記養生シートは、シート本体の端に配置される針状又はシート状の複数の突起物を更に備え、複数の突起物はシート本体の面に対して略直交するように所定の間隔で配置されていてもよい。この場合、かかる突起部を用いることで、コンクリート打設時に養生シートをコンクリートに容易に取り付けることができる。なお、この養生シートでは、複数の突起物は、シート本体と同一材料からなり、一体成形されていてもよい。
【発明の効果】
【００３３】
本発明によれば、水を有効に活用して所定品質のコンクリート構造物を製造することができる。
【図面の簡単な説明】
【００３４】
【図１】本発明に係るコンクリート構造物の製造方法に用いられる養生シートを示す斜視図である。
【図２】養生シートの表面の水への接触角を示す模式図である。
【図３】コンクリート構造物の製造方法において、型枠へ養生シートを貼付し、打設を開始した状態を示す斜視図である。
【図４】コンクリート構造物の製造方法における打設後の状態を示す平面図である。
【図５】コンクリート構造物の製造方法における脱型工程を示す斜視図である。
【図６】コンクリート構造物の製造方法における脱型後の状態を示す平面図である。
【図７】コンクリート構造物の製造方法における養生工程を示す平面図である。
【図８】本実施形態におけるセパの取り合いを示す平面図である。
【図９】実施例に用いた供試体の概要を示す斜視図である。
【図１０】実施例での中性化深さの測定結果を示すグラフである。
【図１１】実施例での表面気泡面積率の測定結果を示すグラフである。
【図１２】実施例での反発硬度の測定結果を示すグラフである。
【図１３】実施例での透気係数の測定結果を示すグラフである。
【図１４】実施例での表面吸水速度の測定結果を示すグラフである。
【図１５】実施例での表面含水率の測定結果を示すグラフである。
【図１６】実施例の比較試験における中性化深さの測定結果を示すグラフである。
【図１７】実施例の比較試験における表面気泡面積率の測定結果を示すグラフである。
【図１８】実施例の比較試験における透気係数の測定結果を示すグラフである。
【図１９】実施例の比較試験における表面吸水速度の測定結果を示すグラフである。
【図２０】実施例の比較試験における表面含水率の測定結果を示すグラフである。
【図２１】実施例の比較試験におけるコンクリート表面を示す写真である。
【図２２】実施例の比較試験におけるコンクリート表面を示す拡大写真である。
【図２３】本発明に係るコンクリート構造物の製造方法を勾配箇所に適用した例を示す図であり、（ａ）はハンチ部に適用した場合を示し、（ｂ）は階段に適用した場合を示す。
【図２４】ハンチ部のコンクリート表面を示す写真であり、（ａ）は本発明に係るシートを用いた場合を示し、（ｂ）はシートを用いずに型枠のみを用いた場合を示す。
【図２５】コンクリート構造物の製造方法において断熱材を用いた場合を示す図であり、（ａ）は型枠設置時を示し、（ｂ）は脱型時を示す。
【図２６】断熱材を使用した場合と未使用の場合とでのコンクリートの内外温度差を示すグラフである。
【発明を実施するための形態】
【００３５】
以下、図面を参照しつつ、本発明に係るコンクリート構造物の製造方法、及び、当該方法に用いることができるコンクリート養生シートの実施形態について詳細に説明する。
【００３６】
まず、コンクリート構造物の製造方法に用いられるコンクリート養生シートについて、図１及び図２を参照して説明する。図１は、コンクリート構造物の製造方法に用いられる養生シートを示している。図１の（ａ）に示されるように、養生シート１０は、所定の厚みを有するコンクリート養生シートであり、例えば略矩形形状を呈している。養生シート１０は、矩形形状のシート本体１２と、シート本体１２の幅方向の両端に位置する端部１４と、両端部１４からコンクリートが打設される側に延出する複数の突起部１６とを備えている。本実施形態では、シート本体１２、端部１４及び突起部１６は、例えば同一材料からなっており、一体成形されているが、突起部１６を別体として設け、端部１４に接続されるようにしてもよい。なお、養生シート１０の厚みは、０．１ｍｍ以上であることが好ましく、例えば０．１ｍｍ〜２ｍｍ程度である。
【００３７】
各突起部１６は、図示上下方向の長さが例えば５〜５０ｍｍ（好ましくは２０〜３０ｍｍ）であり、奥行きである幅が例えば１〜２０ｍｍ（好ましくは５〜１０ｍｍ）の矩形形状（シート状）を呈している。各突起部１６の厚みは、例えば、０．１〜２ｍｍである。このような突起部１６が、所定の間隔、例えば５〜５０ｍｍ（好ましくは１０〜３０ｍｍ）で上下方向に配置されており、シート本体１２の面に対して略直交するように、コンクリートが打設される側に向かって折り曲げられている。このような突起部１６は、コンクリート打設時には、コンクリート内にその大部分が埋め込まれることになり、養生シート１０をコンクリートに確実に貼り付けさせる。
【００３８】
また、本実施形態で用いられる養生シートとしては、図１の（ｂ）に示される構成のシートを用いてもよい。図１の（ｂ）に示される養生シート２０は、同様に、矩形形状のシート本体２２と、シート本体２２の幅方向の両端に位置する端部２４と、両端部２４からコンクリートが打設される側に延出する複数の突起部２６とを備えている。但し、養生シート２０では、突起部２６が突起部１６と異なる形状であり、針状になっている。これら突起部２６は、奥行きである幅（針の長さ）が例えば１〜２０ｍｍ（好ましくは５〜１０ｍｍ）であり、厚みが例えば０．１〜２ｍｍである。このような突起部２６は、所定の間隔、例えば５〜５０ｍｍ（好ましくは１０〜３０ｍｍ）で上下方向に配置されており、シート本体２２の面に対して略直交するように、コンクリートが打設される側に向かって折り曲げられている。
【００３９】
なお、上述した養生シート１０，２０における突起部１６，２６の折り曲げられた側の隅角部付近にシートとコンクリートの間に挟まれるよう、凧糸のような連続体を貼付しておいてもよい。この場合、後述するシート除去の際の撤去作業を容易なものとすることもできる。また、各養生シート１０，２０は、突起部１６，２６を除いた矩形形状のシートであってもよい。この場合、養生シート１０，２０がコンクリートから剥がれないように接着剤又は他のフック部材などを適宜用いて養生を行うことができる。
【００４０】
養生シート１０，２０の材料としては、例えば、ポリプロピレン、ナイロン、ナイロン６、ペルフルオロアルコキシフッ素樹脂、四フッ化エチレン・六フッ化プロピレン共重合体、エチレン・四フッ化エチレン共重合体、ポリエチレンテレフタラート（ＰＥＴ）、ポリ塩化ビニル、ポリ酢酸ビニル、ポリ塩化ビニリデン、ポリオレフィンなどの高分子化合物を用いることができる。養生期間を長くとるためにそのままコンクリート表面に貼り付ける点を考慮すると、汎用されていて費用が比較的安いポリプロピレンやポリエチレンテレフタラート、ポリ塩化ビニリデン、ポリ塩化ビニルから構成される養生シートが好ましい。
【００４１】
このような養生シート１０，２０は、少なくとも、打設されたコンクリートに接触する側の面（接触面）の水との接触角θ（ぬれ角）が５０度以上となっており、この接触角が高いほど好ましい。具体的には、養生シート１０，２０の接触面の水との接触角θが６９度以上であることが好ましく、接触角θが８０度以上であることが更に好ましく、接触角θが９０度以上であることがより一層好ましい。素材の表面を各種表面加工技術によって加工することで、水との接触角は適宜調整することができる。
【００４２】
ここで、「接触角θ」とは、図２の（ａ）に示されるように、液滴の接線と固体表面（シート表面）とのなす角度であり、以下の式（１）で示される。
【数１】
2014185506.tif 000003
γＳ：固体の表面張力
γＬ：液体の表面張力
γＳＬ：固体と液体の界面張力
【００４３】
そして、「接触角θ」は、例えば、θ／２法で測定することができる。具体的には、図２の（ｂ）に示されるように、液滴の半径ｒと高さｈを求める。そして、以下の式（２）、（３）から、接触角θを求める。
【数２】
2014185506.tif 000004
【数３】
2014185506.tif 000005
【００４４】
また、養生シート１０，２０は、シートの水蒸気透過性の小さいものを用いることが好ましく、シートの水蒸気透過性が１０ｇ／ｍ２・２４ｈ以下であることが好ましく、シートの水蒸気透過性が５ｇ／ｍ２・２４ｈ以下であることがより一層好ましい。また、養生シート１０，２０は、シートの二酸化炭素透過性の小さいものを用いることが好ましく、シートの二酸化炭素透過性が１０万ｃｃ／ｍ２・２４ｈ・ａｔｍ以下であることが好ましく、シートの二酸化炭素透過性が５万ｃｃ／ｍ２・２４ｈ・ａｔｍ以下であることがより一層好ましい。素材の表面を各種表面加工技術によって加工することで、水蒸気透過性又は二酸化炭素透過性を小さくしたシートを作製することができる。
【００４５】
続いて、以上のような構成を備えた養生シート１０，２０を用いて、コンクリート構造物を製造する方法について説明する。以下の説明では養生シート１０を用いた例を説明するが、養生シート２０を用いた場合でも同様である。
【００４６】
まず、図３に示されるように、コンクリート打設用の型枠３０の内面（つまり打設されるコンクリート側の面）に養生シート１０を粘着性を有する両面テープ等で予め貼付し(養生シート貼付工程)、前記型枠３０を所定の位置に設置する（型枠設置工程）。型枠３０同士は隙間なく設置するが、養生シート１０同士の間には、例えば約３０〜４０ｍｍ程度の間隔が空いてしまう。これは、養生シート１０の施工精度から勘案して、養生シート１０の端部１４を直線に施工し、且つ、型枠３０の端部と完全に一致させることが困難なためである。なお、型枠３０に養生シート１０を貼付けるために、両面テープに代えて水の表面張力を用いてもよいし、グリースなどを使用してもよい。また、型枠３０の設置の際、互いに隣接する型枠３０の境界部において型枠３０の内面に貼付された養生シート１０の突起部１６を型枠３０からコンクリート打設側に向けて略直角になるように折り返した状態で保持する。なお、型枠３０を設置してから、養生シート１０を型枠３０の内面に貼り付けてもよい。
【００４７】
続いて、養生シート１０が貼り付けられた型枠３０が所定の位置に設置されると、図３の矢印で示すように、コンクリートＣを型枠３０内に流し込み、コンクリートの打設を行う（打設工程）。打設を行う際、養生シート１０の折り返された突起部１６がコンクリートＣ中に埋入されるようにする。突起部１６は、コンクリートＣ中に埋入されても形状を維持できる剛性を有し、また、コンクリートＣと付着する性状を有している。この突起部１６の埋入により、養生シートがコンクリートＣに対して固定される。折り返された養生シート１０同士は、上述したように、所定の間隔を空けている。
【００４８】
コンクリートの打設が終了すると、続いて、バイブレータ等を用いて締固めを行う。これにより、型枠３０内の隅々まで十分にコンクリートＣが流れこむようになる（図４参照）。従来であれば、コンクリート打設後に、コンクリート内部に含まれる空気の泡やブリージング水が表面に浮かび上がってくるが、本実施形態では、上述したように、所定角以上の接触角θを有する養生シート１０をコンクリートＣとの接触部分に設けているため、空気の泡やブリージング水の発生が抑制される。このように、空気の泡やブリージング水の発生が抑制されるのは、本発明者らによれば、コンクリート表面を覆っている養生シート１０の接触面の接触角θが大きいと、コンクリート内に含まれていてその表面から外に出ようとする水や当該水中に存在する空気が接触面においてコンクリート内部に押し戻される作用が働き、その結果、水及びその内部の空気がコンクリートＣ内に残存したまま硬化が進むためと考えられる。具体的な例については、後述する実施例にて説明する。
【００４９】
続いて、コンクリートの締固めが終了すると、型枠３０をはめたまま、コンクリートＣの湿潤養生を例えば７日〜２８日程度行い、コンクリートを硬化させる。
【００５０】
続いて、コンクリートＣの凝結がある程度進み硬化したら、図５に示すように、型枠３０を脱型する（脱型工程）。脱型の際、型枠３０内に貼付された養生シート１０は、そのままコンクリートＣに貼り付けておく。つまり、養生シート１０を残置しておく。養生シート１０を残置しておくことにより、型枠３０を外したものの、そのままコンクリートの湿潤養生を続けることができる。上述したように養生シート１０間には（型枠境界部に）隙間があり、コンクリートＣの表面が露出している箇所もあるため、当該露出部分は、図５に示すように、ガムテープ４０（テープ部材）を貼付し、コンクリートＣからの水分の逸散を防止する。ガムテープ４０を貼付して水分の逸散を防止した状態を図６に示す。なお、型枠３０を脱型する際に養生シート１０を一緒に外し、別の養生シートでそのコンクリートを覆うようにしてもよい。この場合であっても、コンクリートの初期の凝結時においてブリージング水の発生が抑制されているため、上記同様の効果を得ることができる。
【００５１】
続いて、型枠３０を脱型した後、コンクリート構造物Ｃの貼付面に残置された養生シート１０を用いて、コンクリート構造物Ｃを所定期間養生する（養生工程）。この養生では、既に型枠３０が取り除かれており、シート状の養生シート１０をコンクリート表面に残置させるだけで、特別な設備を用いることなくそのまま長期に養生を続けることができる。例えば、型枠３０の脱型後３０日以上養生を続けてもよいし、型枠の脱型後９０日以上養生を続けてもよい。更に、コンクリート構造物Ｃの引き渡しに至るまで（例えば脱型後１年以上）養生を続けてももちろんよい。このような長期の養生を続けられることにより、コンクリート構造物Ｃの強度を飛躍的に高めることができる。なお、本実施形態の製造方法では、ブリージング水の発生を抑制しているため、コンクリートＣ内に水和反応を促進するための水が十分に含まれていることになり、養生工程の際、養生に用いる養生水を別途供給しなくてもよいか、あるいは、従来に比べて、はるかに少ない養生水を供給する程度でよい。
【００５２】
その後、所定の養生期間が終了すると、コンクリート表面から養生シートを取り外す。この際、ガムテープ４０を剥せば、これにより養生シートが引っ張られて、養生シート１０の突起部１６が点線部で切断され（図７参照）、養生シート１０をコンクリート構造物Ｃから取り外すことができる。これにより、コンクリート構造物Ｃが完成する。
【００５３】
以上、本実施形態による製造方法によれば、水との接触角が５０度以上の養生シート１０，２０を打設時に用いることにより、打設後にコンクリートＣが硬化する際、通常発生するブリージング水の発生を効果的に抑制することができる。そして、この製造方法によれば、ブリージング水の発生が抑制されるため、脱型後の水和反応に必要な水をコンクリートＣが含有していることになり、コンクリート養生の際に外部から養生水を供給することなく又は養生水をそれほど用いることなく、所定の圧縮強度や耐久性などの品質を発現できるコンクリート構造物Ｃを製造することができる。
【００５４】
また、本実施形態による製造方法によれば、凝結の際にコンクリートＣの表面に空気が集まることが抑制されるため、表面組織が密実となり、またかぶりの一部が欠損するといったことも防止されるので、圧縮強度や耐久性などの品質を従来よりも向上させることができる。
【００５５】
また、本実施形態による製造方法によれば、上述したように、脱型前においてコンクリートＣ内の空気が表面に集まることが抑制されるため、コンクリートＣの表面の気泡の発生を抑え、これにより、外観の良い美しいコンクリート構造物を製造することが可能である（例えば図２２参照）。また、養生シート１０，２０は、型枠３０やコンクリートＣからの剥離が容易であるため、型枠に剥離剤を塗布しなくてもよくなり、これにより、剥離剤によってコンクリート表面に汚れやシミを発生させてしまうことを防止できる。
【００５６】
また、本実施形態による製造方法は、脱型工程の後に、養生シートをコンクリート構造物Ｃの貼付面にそのまま残置させて、コンクリート構造物Ｃを所定期間養生する養生工程を更に備えている。養生シート１０，２０を用いることにより、型枠脱型後も長期にわたり、コンクリートＣを湿潤養生させることが容易にできる。
【００５７】
また、本実施形態による製造方法では、打設工程で用いられる養生シート１０，２０の接触面の水との接触角θが６９度以上であることがより好ましく、養生シート１０，２０の接触面の水との接触角θが８０度以上であることが更に好ましく、養生シート１０，２０の接触面の水との接触角θが９０度以上であることがより一層好ましい。このように、養生シート１０，２０の接触面の水との接触角θを高めることにより、コンクリートＣ内に含まれていて表面から出ようとする水や当該水中に存在する空気がシート接触面においてコンクリートＣの内部に押し戻される作用がより強く働くため、水和反応に必要な水が十分に内包されることになり、製造されるコンクリート構造物Ｃの圧縮強度や耐久性といった品質をより一層高めることができる。
【００５８】
また、本実施形態による製造方法では、養生シート１０，２０が、上述した各種材料から構成されていてもよいが、ポリプロピレンやポリエチレンテレフタラート，ポリ塩化ビニリデン，ポリ塩化ビニルから構成されるシートであってもよい。この場合、安価な養生シートを提供することができ、脱型後もコンクリート表面上に残置させることでコンクリートＣの養生期間を容易に長くすることができる。
【００５９】
また、本実施形態による製造方法では、養生シート１０，２０の厚みが０．１ｍｍ以上であってもよい。この場合、養生シート１０，２０にシワが発生しにくくなり、製造されるコンクリート構造物Ｃの外観をより一層綺麗なものとすることができる。
【００６０】
また、本実施形態による製造方法では、養生シート１０，２０の水蒸気透過性が１０ｇ／ｍ２・２４ｈ以下であってもよく、更に、養生シート１０，２０の水蒸気透過性が５ｇ／ｍ２・２４ｈ以下であってもよい。この場合、水和反応に必要な水の外部への透過を更に抑えることが可能となる。
【００６１】
また、本実施形態による製造方法では、養生シート１０，２０の二酸化炭素透過性が１０万ｃｃ／ｍ２・２４ｈ・ａｔｍ以下であってもよく、更に、養生シートの二酸化炭素透過性が５万ｃｃ／ｍ２・２４ｈ・ａｔｍ以下であってもよい。この場合、養生中のコンクリートＣの表面への二酸化炭素の浸入を抑制して、コンクリートＣの表面の中性化を抑えることが可能となる。
【００６２】
また、本実施形態によるコンクリート構造物の製造方法には、設計基準強度が１８Ｎ／ｍｍ２以上１００Ｎ／ｍｍ２以下である各種コンクリートを用いることができるが、設計基準強度が１８Ｎ／ｍｍ２以上５０Ｎ／ｍｍ２以下のコンクリートを用いてもよいし、更に、設計基準強度が１８Ｎ／ｍｍ２以上３３Ｎ／ｍｍ２以下のコンクリートを用いてもよい。本実施形態の方法によれば、養生期間を長くとることが容易にできるため、いわゆる高強度コンクリートを用いずに費用を抑えた一般的なコンクリートを用いて、従来以上の圧縮強度や耐久性のコンクリート構造物を容易に製造することができる。
【００６３】
本発明は、上記実施形態に限定されるものではなく、様々な実施形態に適用できる。例えば、上記実施形態では、鉄筋を含まないコンクリート構造物Ｃを例としてコンクリート構造物の製造方法を説明したが、同様の手法により、鉄筋コンクリート構造物を製造してもよい。この場合、コンクリート構造物の製造方法は、更に、所定の鉄筋を配筋する配筋工程を備えることになり、コンクリート構造物として鉄筋コンクリート構造物を製造することになる。この場合でも、コンクリート表面に発生する気泡や水が抑制されるため、かぶり厚を十分にとることができ、製造される鉄筋コンクリート構造物における鉄筋の錆をより一層効果的に防止することができる。また、従来の手法に比べ、かぶり厚を確実且つ十分にとることができるため、従来よりも設計上のかぶり厚を薄くすることも可能であり、かぶり厚を薄くすることにより、従来の強度を維持しつつ、コンクリート構造物に用いるコンクリートの量を減らすことも可能である。
【００６４】
なお、本実施形態の製造方法では、養生シート１０，２０が千枚通しでの削孔又はのこぎりでの切断等が容易であるため、例えば、図８に示すように、養生シート１０，２０を用いない場合と同様に、セパ４２などを用いた型枠の加工が可能である。
【００６５】
また、上記実施形態では、垂直方向に延びるコンクリート面を養生シート１０，２０が覆う場合を例として説明したが、本発明の適用範囲はこれに限定されるわけではない。例えば、図２３（ａ）に示されるようなボックスカルバートＣ１のハンチ部１０１や橋梁壁高欄のハンチ部を形成する際に本発明を適用してもよい。また、図２３（ｂ）に示されるような階段Ｃ２の面板１０２、即ち水平方向に延びるコンクリート面を形成する際に本発明を適用してもよい。この場合、型枠を設置する際、所定の勾配（例えば１％以上又は５％以上）となるようにコンクリート打設用の型枠を設置し、コンクリートを打設する際、その傾斜している型枠の内面に養生シート１０，２０が貼付された状態で勾配を有する部分のコンクリートの打設を行う。
【００６６】
コンクリート構造物における勾配部分を形成する場合、コンクリート打設時にコンクリート中の空気が排出されづらく表面気泡が発生しやすいことが一般的である。しかしながら、上記方法によれば、接触角の高い養生シート１０，２０を勾配部分形成用の型枠に貼り付けることで、表面部への気泡の到達を抑制し、勾配部分の表面気泡の発生を低減することができる。図２４に、本発明によってハンチ部の表面気泡の発生が低減された例を示す。図２４の（ｂ）は、養生シートを用いずに型枠（木枠）のみでハンチ部Ｓ１２を形成した場合を示しており、図２４の（ａ）は、本発明の接触角が５０度以上の養生シートを型枠に貼り付けてハンチ部Ｓ１１を形成した場合を示す。これらの写真の比較から明らかなように、接触角が５０度以上の養生シートを用いた場合（図２４の（ａ）の場合）、形成されたハンチ部Ｓ１１の表面における気泡の発生が抑制されている。
【００６７】
また、上記実施形態では、一般的なコンクリート構造物の製造方法を例示したが、例えばコンクリートからなる水路トンネルのインバートに本発明を適用してもよい。本発明によれば、コンクリート構造物の表面硬度を向上させることができるため、水路トンネルのインバートに本発明を適用することにより、補修困難なインバートなどの長期耐久性を容易に向上させることができる。このようなインバートを形成するには、上述した養生シート１０，２０をコンクリートの打設時にインバート部の表面を覆うように配置して打設や養生を行うことによって実現できる。
【００６８】
また、本発明を水路の断面縮小に適用してもよい。具体的には、養生シート１０，２０を用いてコンクリート構造物を製造する場合、その表面の粗度係数を一般的な粗度係数０．０１５から０．０１３等に容易に向上させることができるので、例えば従来の直径５ｍの水路トンネルにおいて、１／２水深（水深が直径の１／２）で１％勾配の場合、同程度の流路を確保するために、水路断面の直径を４．７３ｍに縮小することも可能である。なお、これらの算出は、マニングの式等を用いて算出することが可能である。
【００６９】
また、上記実施形態では、コンクリート表面の保温のために断熱材を用いていなかったが、コンクリートの温度ひび割れ抑制や冬季の保温養生技術として断熱材を用いてもよい。コンクリートの温度ひび割れ等は、例えば、図２６に示すように、断熱材を用いない場合、脱型時（図では材齢３日）に内外温度差が急激に大きくなること等によって発生する場合がある。しかし、図２５の（ａ）に示すように、型枠３０に養生シート１０を貼り付ける際に養生シート１０と型枠３０との間に断熱材１２０を配置し、養生シート１０と型枠３０との間に断熱材１２０が配置された状態でコンクリートの打設を行い、更に、図２５の（ｂ）に示すように、脱型時に、断熱材１２０をコンクリート構造物Ｃの表面に残置したまま型枠３０を脱型する。
【００７０】
このようにすることで、図２６の断熱材ありのグラフに示すように、内外温度差を徐々に小さくすることができ、脱型後に断熱材を別途貼り付ける場合に比べて断熱材貼り付けまでの間の急冷を予防することができる。また、断熱性型枠を使用した場合に比べて早期脱型が可能にもなる。この結果、断熱材を更に用いる本発明の方法によれば、早期脱型を可能にしつつコンクリートの温度ひび割れ等を防止することができる。なお、ここで用いる断熱材は、例えば表面熱伝達率が８Ｗ／ｍ２℃以下であることが好ましい。
【００７１】
また、上記実施形態では、養生シート１０，２０に対して表面改質剤等を塗布したりしていなかったが、養生シート１０，２０に対して更に表面改質剤等を塗布するようにしてもよい。具体的には、養生シート１０，２０のコンクリート打設側の面に、表面改質剤、収縮低減剤、吸水防止剤、及び剥離剤の少なくとも１つを塗布してコンクリートの打設を行う。これにより、表面の平滑化や保湿化だけでなく、塗布した剤による追加効果をコンクリート構造物に容易に付与することができる。例えば、ケイ酸アルカリ又はセメント系化合物で構成された表面改質剤を用いた場合、コンクリート表面にシリカゲル又はＣ−Ｓ−Ｈ（カルシウム・シリケート水和物）を生成して、コンクリート組織を緻密化することができる。
【００７２】
また、アルコール系化合物で構成された収縮低減剤を用いた場合、界面活性剤の作用により、コンクリートの細孔空隙に発生する負圧を抑制して乾燥収縮などを低減することができる。また、シラン系化合物で構成される吸水防止剤を用いた場合、コンクリート表面に吸水防止層を形成することにより凍害を抑制することができる。また、油性又は水性の剥離剤を用いた場合、コンクリートの肌離れ（離型のし易さ）がより一層向上し、より緻密なコンクリート表面とすることができる。上述した剤の何れか１つを用いてもよいし、複数の剤を組み合わせて用いてもよい。
【実施例】
【００７３】
以下、本発明を実施例により詳細に説明するが、本発明はこれらの実施例に限定されるものではない。
【００７４】
まず、以下の表１及び表２に示す材料及び配合のコンクリートを作製した。
【００７５】
【表１】
2014185506.tif 000006
【００７６】
【表２】
2014185506.tif 000007
【００７７】
続いて、表１、２に記載した材料及び配合のコンクリートを用いて、図９に示す供試体Ｔを作製した。この供試体Ｔは、１辺が９００ｍｍのコンクリートブロックである。この供試体Ｔを作製する際には、コンクリートとの接触面の接触角θが５２度〜１１５度となる養生シート（実施例１〜９）を型枠の内面に貼り付けて、それぞれコンクリートの打ち込みを行った。コンクリートの打ち込みは一層であり、材齢５日で型枠を脱型した後、材齢９１日において、以下の表３に示す物性を測定した。
【００７８】
【表３】
2014185506.tif 000008
【００７９】
また、比較例１として、上述した養生シートに代えて、普通型枠（シート貼付無し）を用いて、同様のコンクリート供試体Ｔを作製した。また、比較例２として、上述した養生シートに代えて、透水性型枠（シート貼付無し）を用いて、同様のコンクリート供試体Ｔを作製した。比較例１，２でも、コンクリートの打ち込みは一層であり、材齢５日で型枠を脱型した後、材齢９１日において、上記の表３に示す物性を測定した。なお、比較例２では、脱型後、直ちに一般的な養生シートをコンクリートに貼り付けた。
【００８０】
以下の表４に試験に用いた養生シート及び型枠を示す。なお、実施例１〜９では、型枠の記載は省略してあるが、通常の型枠を用いた。
【００８１】
【表４】
2014185506.tif 000009
【００８２】
まず、本試験に用いたコンクリートのフレッシュ性状を打込み時に試験したところ、スランプが１４．５ｃｍであり、空気量が４．６％であった。
【００８３】
また、シート１〜９を用いてそれぞれ作製したコンクリート供試体Ｔ（実施例１〜９）、及び、普通型枠又は透水性型枠を用いて作製したコンクリート供試体Ｔ（比較例１，２）について、中性化深さ、表面気泡面積率、反発硬度、透気係数、表面吸水速度、及び、表面含水率を測定した。
【００８４】
［中性化深さ］
図１０に、実施例１〜９及び比較例１，２の供試体Ｔの中性化深さを、シート接触面の接触角θとの関係で示す。いずれの実施例１〜９の場合も、養生シートの貼付によって、比較例１の普通型枠の場合よりも中性化深さを小さくすることができた。また、接触角が５２〜６９度（実施例７〜９）の場合、養生シートの貼付によって、比較例２の透水型枠の使用と同等の中性化深さとすることができた。また、接触角が８０度以上（実施例６）の場合、比較例２の透水型枠の使用よりも小さい中性化深さとすることができた。また、接触角が９０度以上（実施例１〜５）の場合、比較例２の透水型枠の使用よりもかなり小さい中性化深さとすることができた。
【００８５】
［表面気泡面積率］
図１１に、実施例１〜９及び比較例１，２の供試体Ｔの表面気泡面積率を、シート接触面の接触角θとの関係で示す。いずれの実施例１〜９の場合も、養生シートの貼付によって、比較例１の普通型枠の場合よりも表面気泡面積率を小さくすることができた。また、接触角が８０度以上（実施例６）の場合、比較例２の透水型枠の使用よりも小さい表面気泡面積率とすることができた。また、接触角が９０度以上（実施例１〜５）の場合、比較例２の透水型枠の使用よりもかなり小さい表面気泡面積率とすることができた。なお、図１１から明らかなように、養生シートの接触角が大きいほど表面気泡率が減少することが判明した。
【００８６】
［反発硬度］
図１２に、実施例１〜９及び比較例１，２の供試体Ｔの反発硬度を、シート接触面の接触角θとの関係で示す。いずれの実施例１〜９の場合も、養生シートの貼付によって、比較例１の普通型枠の場合よりも反発硬度を大きくすることができた。また、接触角が８０度（実施例６）の場合、比較例２の透水型枠と同等の反発硬度とすることができた。また、接触角が９０度以上（実施例１〜５）の場合、比較例２の透水型枠の使用よりもかなり大きな反発硬度とすることができた。
【００８７】
［透気係数］
図１３に、実施例１〜９及び比較例１，２の供試体Ｔの透気係数を、シート接触面の接触角θとの関係で示す。いずれの実施例１〜９の場合も、養生シートの貼付によって、比較例１の普通型枠の場合よりも透気係数を小さくすることができた。また、接触角が５２度（実施例９）の場合、比較例２の透水型枠と同等の透気係数とすることができた。また、接触角が６８度以上（実施例６〜８）の場合、比較例２の透水型枠の使用よりも小さい透気係数とすることができ、接触角が９０度以上（実施例１〜５）の場合、比較例２の透水型枠の使用よりもかなり小さい透気係数とすることができた。
【００８８】
［表面吸水速度］
図１４に、実施例１〜９及び比較例１，２の供試体Ｔの表面吸水速度を、シート接触面の接触角θとの関係で示す。いずれの実施例１〜９の場合も、養生シートの貼付によって、比較例１の普通型枠の場合よりも表面吸水速度を小さくすることができた。また、接触角が６８度以上（実施例６〜８）の場合、比較例２の透水型枠と同等の表面吸水速度とすることができた。また、接触角が９０度以上（実施例１〜５）の場合、比較例２の透水型枠の使用よりもかなり小さい表面吸水速度とすることができた。
【００８９】
［表面含水率］
図１５に、実施例１〜９及び比較例１，２の供試体Ｔの表面含水率を、シート接触面の接触角θとの関係で示す。いずれの実施例１〜９の場合も、養生シートの貼付によって、比較例１の普通型枠の場合よりも表面含水率を大きくすることができた。また、接触角が６８度以上（実施例６〜８）の場合、比較例２の透水型枠と同等の表面含水率とすることができた。また、接触角が９０度以上（実施例１〜５）の場合、比較例２の透水型枠の使用よりもかなり大きい表面含水率とすることができた。
【００９０】
続いて、本発明の方法による所定の接触角を有する養生シートを事前に貼り付けた場合の有効性を確認するため、以下の比較試験を追加で行った。表６に示すように、上述した実施例１のシート１を通常型枠に用いた場合（実施例）と、シート１を用いずに単に通常型枠のみを用いた場合（比較例）とで表５に示す物性を測定して比較した。なお、使用したコンクリートの配合や供試体は同一であった。
【００９１】
【表５】
2014185506.tif 000010
【００９２】
【表６】
2014185506.tif 000011
【００９３】
［中性化深さ］
図１６に、実施例と比較例の供試体Ｔの中性化深さを示す。図１６から明らかなように、比較例の中性化深さが約１０ｍｍであるのに対し、実施例の中性化深さは５ｍｍ程度であり、実施例の製法によれば、コンクリート構造物の中性化深さをかなり小さくすることができた。
【００９４】
［表面気泡面積率］
図１７に、実施例と比較例の供試体Ｔの表面気泡面積率を示す。図１７から明らかなように、比較例の表面気泡面積率が５％であるのに対し、実施例の表面気泡面積率は１．２％程度であり、実施例の製法によれば、コンクリート構造物の表面気泡面積率をかなり小さくすることができた。
【００９５】
［透気係数］
図１８に、実施例と比較例の供試体Ｔの透気係数を示す。図１８から明らかなように、比較例の透気係数が０．１〜１．０＊１０−１６ｍ２の間（一般）であるのに対し、実施例の透気係数は０．００１〜０．０１＊１０−１６ｍ２の間（優）であり、実施例の製法によれば、コンクリート構造物の透気係数をかなり小さくすることができた。
【００９６】
［表面吸水速度］
図１９に、実施例と比較例の供試体Ｔの表面吸水速度を示す。図１９から明らかなように、比較例の表面吸水速度が０．２４ｍｌ／ｍ２／ｓであるのに対し、実施例の表面吸水速度は０．０２ｍｌ／ｍ２／ｓであり、実施例の製法によれば、コンクリート構造物の表面吸水速度をかなり小さくすることができた。
【００９７】
［表面含水率］
図２０に、実施例と比較例の供試体Ｔの表面含水率を示す。図２０から明らかなように、比較例の表面含水率が３．４％であるのに対し、実施例の表面含水率は４．１％であり、実施例の製法によれば、コンクリート構造物の表面含水率をかなり大きくすることができた。
【００９８】
また、実施例および比較例として作成した供試体Ｔのコンクリート表面の外観を観察した。その結果を図２１，２２に示す。
【００９９】
図２１，２２の写真から明らかなように、比較例として作製したコンクリート表面Ｓ２には、表面に多数の気泡が確認された。一方、実施例として作製したコンクリート表面Ｓ１は、表面に気泡が少なく、外観がとてもきれいに仕上がっていることが確認された。特に図２２の写真によれば、実施例として作製したコンクリート表面Ｓ１が大理石のように艶々としていることが確認できた。
【符号の説明】
【０１００】
１０，２０…養生シート、１４，２４…端部、１６，２６…突起部、３０…型枠、４０…ガムテープ、Ｃ…コンクリート構造物。
【図１】
2014185506.tif 000012
【図２】
2014185506.tif 000013
【図３】
2014185506.tif 000014
【図４】
2014185506.tif 000015
【図５】
2014185506.tif 000016
【図６】
2014185506.tif 000017
【図７】
2014185506.tif 000018
【図８】
2014185506.tif 000019
【図９】
2014185506.tif 000020
【図１０】
2014185506.tif 000021
【図１１】
2014185506.tif 000022
【図１２】
2014185506.tif 000023
【図１３】
2014185506.tif 000024
【図１４】
2014185506.tif 000025
【図１５】
2014185506.tif 000026
【図１６】
2014185506.tif 000027
【図１７】
2014185506.tif 000028
【図１８】
2014185506.tif 000029
【図１９】
2014185506.tif 000030
【図２０】
2014185506.tif 000031
【図２３】
2014185506.tif 000032
【図２５】
2014185506.tif 000033
【図２６】
2014185506.tif 000034
【図２１】
2014185506.tif 000035
【図２２】
2014185506.tif 000036
【図２４】
2014185506.tif 000037